(57)【特許請求の範囲】
【請求項１】
基板上に配線パターンを描画するためのインクジェット用インク組成物において、活性化剤カップリング剤としてアゾール系シランカップリング剤を含み、水を溶媒とすることを特徴とするインク組成物。
【請求項２】
アゾール系シランカップリング剤がイミダゾールシランであることを特徴とする請求項１記載のインク組成物。
【請求項３】
基板上にインクジェットにより配線パターンを描画する方法において、請求項１記載のインク組成物を使用することを特徴とする配線パターンの描画方法。
【請求項４】
基板上にインクジェットにより配線パターンを描画し、次いで必要に応じて、活性化剤溶液に浸漬した後、無電解めっきにより該配線パターンを金属被覆する方法において、配線パターンの描画に請求項１記載のインク組成物を使用することを特徴とする金属被覆方法。
【発明の詳細な説明】
【技術分野】
【０００１】  本発明は、基板上にインクジェットにより配線パターンを描画するのに、好適なインク組成物に関する。
【背景技術】
【０００２】  基板上に配線パターンを描画する方法として、インクジェット方式を使用することは、すでに各種のものが提案されている。【０００３】  例えば、硫黄化合物が吸着した金属微粒子が溶媒中に存在するインクをインクジェットヘッドにより基板上に吐出させて微細な配線パターンを形成する方法（特開平１０−２０４３５０号公報）がある。また、基板上に無電解メッキするための活性化剤のパターンをインクジェットで形成する方法も公知である。例えば、基板上にイニシエーターパターンをインクジェット印刷機により吐出させる水性インクのドットの集合体で形成し、乾燥後無電解銅めっきするプリント配線基板の製法が提案されている（特開平７−２４５４６７号公報）。この方法では、水性インクとしてパラジウム塩と水溶性有機溶媒と水からなるインクが使用されている。【０００４】  無電解金属のパターンの基板への密着性を向上するためにシランカップリング剤を利用することもすでに提案されている（特許第３３８０８８０号）。パターンをシランカップリング剤溶液を使用してインクジェットプリンターで描画し、次いで活性化処理液に浸漬し、その描画パターンに活性化剤を付着させた後、ニッケル無電解めっきを行うというものである。そして、前記シランカップリング剤としては、γ−アミノプロピルトリエトキシシラン等のアミノ系シランカップリング剤が好ましいとされている。
【発明の開示】
【０００５】  しかしながら、γ−アミノプロピルトリエトキシシラン等のアミノ系シランカップリング剤を使用した場合、活性化剤の捕捉（付着）状態が不均一となり、すなわち、活性化剤の分布あるいは濃度が不均一となる。また、その接着力はまだ不十分で、下地にエッチング処理等の前処理が必要となる。
【０００６】  本発明は、基板上に均一に、かつ優れた密着性をもって配線パターンを形成するためのインクジェット用インク組成物を提供し、またそのインク組成物を使用して配線パターンを形成する方法を提供することを目的とするものである。
【０００７】  本発明者らは、鋭意検討した結果、インク組成物中に無電解メッキの活性化剤とともに、その活性化剤を捕捉し、基板に付着するカップリング剤としてアゾール化合物を含有させることが有効であることを見出し、本発明に至った。
【０００８】
すなわち、本発明は、
（１）基板上に配線パターンを描画するためのインクジェット用インク組成物において、活性化剤カップリング剤としてアゾール系シランカップリング剤を含み、水を溶媒とすることを特徴とするインク組成物。
（２）アゾール系シランカップリング剤がイミダゾールシランであることを特徴とする前記（１）記載のインク組成物。
（３）基板上にインクジェットにより配線パターンを描画する方法において、前記（１）記載のインク組成物を使用することを特徴とする配線パターンの描画方法。
（４）基板上にインクジェットにより配線パターンを描画し、次いで必要に応じて活性化剤溶液に浸漬した後、無電解めっきにより該配線パターンを金属被覆する方法において、配線パターンの描画に請求項１記載のインク組成物を使用することを特徴とする金属被覆方法。
【発明を実施するための最良の形態】
【０００９】  本発明のインク組成物は、アゾール系シランカップリング剤を含むことが重要である。【００１０】  このアゾール系シランカップリング剤は、基板に対して、無電解めっきの活性化剤を密着性よく付着させることができ、引き続き行う無電解めっきによる皮膜を強固に付着させる作用を有する。本発明においては、活性化剤については、インク組成物中に含まれてもよく、また、インク組成物とは別途溶液として調製されて、アゾール系シランカップリング剤のインクにより描画された配線パターンをこの活性化剤溶液に浸漬して、付着させてもよい。【００１１】  また、本発明のインク組成物には、インクジェット用インクに使用されている粘度調整剤、表面張力調整剤等一般的な添加剤を必要に応じて使用することができる。【００１２】  本発明に使用するアゾールシランカップリング剤とは、アゾール基とアルコキシシラン基を含む化合物である。【００１３】  アゾール基としては、イミダゾール基、オキサゾール基、チアゾール基、セレナゾール基、ピラゾール基、イソオキサゾール基、イソチアゾール基、トリアゾール基、オキサジアゾール基、チアジアゾール基、テトラゾール基、オキサトリアゾール基、チアトリアゾール基、ベンダゾール基、インダゾール基、ベンズイミダゾール基、ベンゾトリアゾール基などが挙げられる。中でもイミダゾール基が特に好ましい。【００１４】  また、アルコキシシラン基は、一般のシランカップリング剤に含まれるカップリング機能を示す基であればよく、例えばメトキシ基、エトキシ基等低級アルコキシ基を１〜３個有するシランである。【００１５】  このアゾール系シランカップリング剤自体は、公知であり、例えばイミダゾールなどのアゾール化合物とγ−グリシドキシプロピルトリアルコキシシラン等のエポキシシランとを反応させて得ることができる。この反応については例えば特開平５−１８６４７９号公報などに記載されている。【００１６】  アゾール化合物濃度は０．０１〜１００ｇ／Ｌ、好ましくは０．０５〜５ｇ／Ｌがよい。０．０１ｇ／Ｌより少ないと基板表面への付着量が少なすぎて均一にならない。また、１００ｇ／Ｌより多いと付着量が多すぎて乾燥しにくかったり、不経済である。【００１７】  また、本発明に使用する無電解メッキの活性化剤は、貴金属化合物、たとえば、白金、パラジウム、金、銀等のハロゲン化物、水酸化物、硫酸塩、炭酸塩、脂肪酸塩などの化合物を使用することことができる。特にパラジウム化合物が好ましい。そして、この活性化剤をインク組成物に含む場合において、その濃度は０．０１〜１００ｇ／Ｌが好ましい。インク組成物とは別の溶液として調製する場合も同様である。
【実施例】
【００１８】  実施例１
イミダゾールとγ−グリシドキシプロピルトリメトキシシランとの等モル反応生成物の水溶液へ塩化パラジウム水溶液を添加して溶液を調製し、さらに水、粘度調整剤、表面張力調整剤を添加して前記等モル反応生成物が３００ｍｇ／Ｌ、塩化パラジウム水溶液が１００ｍｇ／Ｌとなるようにインク組成物を調製した。このインク組成物をインクジェットノズルより吐出し、基板に配線回路を描画した。その後、無電解ニッケルめっき（日鉱メタルプレーティング社製：ニコム７Ｎ−０）を膜厚０．２μｍ施した。さらに無電解銅めっき（日鉱メタルプレーティング社製：ＫＣ５００）を１μｍ厚つけた。ＳＥＭでの断面観察の結果、パターン外析出は無く、めっき界面の明瞭な配線が形成された。そのめっき皮膜のピール強度は１．５ｋｇｆ／ｃｍ２と高い密着度を示した。【００１９】  実施例２
イミダゾールとγ−グリシドキシプロピルトリメトキシシランとの等モル反応生成物水溶液に水、粘度調整剤、表面張力調整剤を加えて前記等モル反応生成物が３００ｍｇ／Ｌになるようにインク組成物を調製した。このインク組成物をインクジェットノズルより吐出し、基板に配線を描画した。次いで塩化パラジウム水溶液（１００ｍｇ／Ｌ）に浸漬し、パラジウムをイミダゾール環で固定化した。その後無電解ニッケルメッキ（日鉱メタルプレーティング社製：ニコム７Ｎ−０）を膜厚０．２μｍ施した。さらに無電解銅めっき（日鉱メタルプレーティング社製：ＫＣ５００）を１μｍ厚つけた。ＳＥＭでの断面観察の結果、パターン外析出が無く、めっき界面の明瞭な配線が形成された。そのめっき皮膜のピール強度は、１．５ｋｇｆ／ｃｍ２であった。【００２０】  比較例
イミダゾールとγ−グリシドキシプロピルトリメトキシシランとの等モル反応生成物に代えて、γ−アミノプロピルトリメトキシシラン水溶液を使用する以外は実施例１と同様にしてインク組成物を調製し、また、このインク組成物を使用する以外は実施例１と同様にして配線パターンを形成し、無電解めっきを行った。【００２１】  その結果、めっき物皮膜のピール強度は、０．３ｋｇｆ／ｃｍ２であった。
【産業上の利用可能性】
【００２２】  本発明によれば、インク組成物中にアゾール化合物を含有させることにより、これを使用するインクジェット方式を利用して、基板に対して優れた密着性をもってしかも均一に無電解めっき活性化剤を付与することができ、したがって、基板表面を粗面処理などの前処理を要することなく、これに無電解めっきして優れた密着性を有する配線パターンを得ることができる。